Способ получения металлического порошка с пониженным содержанием кислорода

Способ получения металлического порошка с пониженным содержанием кислорода, включающий нагрев и термообработку порошка при температуре 900-1200°C в среде водорода и охлаждение в среде аргона, отличающийся тем, что нагрев металлического порошка до температуры 600-750°C ведут в среде аргона, после чего металлический порошок выдерживают в среде четыреххлористого углерода при температуре 600-750°C в течение 10-30 минут, а последующую термообработку в среде водорода ведут в течение 40-60 минут.